【手続補正書】
【提出日】平成15年11月17日(2003.11.17)
【手続補正１】
【補正対象書類名】明細書
【補正対象項目名】請求項１
【補正方法】変更
【補正の内容】
【請求項１】
一方の表面材（Ｉ）が透明なプロピレン系樹脂フィルムであり、他方の裏面材（ＩＩ）が不透明度２０〜１００％の半透明乃至不透明な熱可塑性樹脂フィルムであって、この表面材と裏面材の少なくとも両側端部が溶断シールされてなる包装材において、前記裏面材（ＩＩ）が、無機微細粉末または有機フィラーを５〜６５重量％含有するプロピレン系樹脂延伸フィルムを基材層（ａ）とし、この基材層の少なくとも片面側に無機微細粉末を含有しない肉厚が３〜４０μｍのプロピレン系樹脂延伸フィルム中間層（ｂ）と、無機微細粉末または有機フィラーを０．５〜５重量％含有する肉厚が０．３〜３μｍのプロピレン系樹脂延伸フィルムを表面層（ｃ）とを積層してなる積層樹脂延伸フィルムであって、裏面材（ＩＩ）の前記表面層（ｃ）側が表面材（Ｉ）に対向している包装材。
【手続補正２】
【補正対象書類名】明細書
【補正対象項目名】請求項３
【補正方法】変更
【補正の内容】
【請求項３】
裏面材（ＩＩ）の片面または両面に、下記の組成からなる肉厚０．００５〜２μｍのプライマー塗工層（ｄ）が設けられてなる請求項１記載の包装材。
プライマー塗工層（ｄ）は、
（ａ’）  次の単量体（ｉ）、（ｉｉ）および（ｉｉｉ）を共重合して得た重合体の三級窒素原子をカチオン化剤で四級化した両性化物である、四級窒素含有アクリル系樹脂：                                        １００重量部に、
【化１】
1998146931.tif 000001
（ｉｉｉ）  他の疎水性ビニル単量体                    ０〜８０重量％
〔ただし、各式中、Ｒ１  はＨまたはＣＨ３  、Ｒ２  は炭素数１〜１８のアルキル基、Ｒ３  およびＲ４  はそれぞれＨまたは炭素数１〜２のアルキル基、Ａは炭素数２〜６のアルキレン基である。〕
（ｂ’）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                    ２０〜３００重量部、
（ｃ’）  ポリアミンポリアミドのエピクロルヒドリン付加物：                                                  ２０〜３００重量部、
の割合で配合された組成物の水溶液を塗布し、乾燥して得られたプライマー塗工層。
【手続補正３】
【補正対象書類名】明細書
【補正対象項目名】０００３
【補正方法】変更
【補正の内容】
【０００３】
この花束収納体１や封筒１の不透明な裏面材（ＩＩ）は、通常は透明〔不透明度（ＪＩＳ  Ｐ−８１３８）が８％以下〕なポリプロピレン二軸延伸フィルム（ｉｉａ）の裏面側に白ベタグラビア印刷して不透明としたものであり、この白ベタグラビア印刷（ｉｉｂ）側が外側となるように、言い替えれば透明なポリプロピレン二軸延伸フィルム（ｉｉａ）側が表面材（Ｉ）である透明ポリプロピレンフィルムに対向するようにして重ねられ、溶断シール（Ｓ）されたものであり、同種のポリプロピレン二軸延伸フィルム同志の側断面融着（Ｓ）により接着強度（１，０００〜３，０００ｇ／１５ｍｍ幅）が保たれている。


【手続補正４】
【補正対象書類名】明細書
【補正対象項目名】０００６
【補正方法】変更
【補正の内容】
【０００６】
【発明が解決しようとする課題】
本発明は、耐水性に優れ、ブロッキング性が無くて口開きが容易であり、かつ、溶断シール強度（接着強度）が５００ｇ／１５ｍｍ幅以上、好ましくは１，０００〜５，０００ｇ／１５ｍｍ幅である実用上問題のない包装材を提供することを目的とする。


【手続補正５】
【補正対象書類名】明細書
【補正対象項目名】０００７
【補正方法】変更
【補正の内容】
【０００７】
【課題を解決するための手段】
本発明は、一方の表面材（Ｉ）が透明なプロピレン系樹脂フィルムであり、他方の裏面材（ＩＩ）が不透明度２０〜１００％の半透明乃至不透明な熱可塑性樹脂フィルムであって、この表面材と裏面材の少なくとも両側面が溶断シールされた包装材において、前記裏面材（ＩＩ）が、無機微細粉末または有機フィラーを５〜６５重量％含有するプロピレン系樹脂延伸フィルムを基材層（ａ）とし、この基材層の少なくとも片面側に無機微細粉末を含有しない肉厚が３〜４０μｍのプロピレン系樹脂延伸フィルム中間層（ｂ）と、無機微細粉末または有機フィラーを０．５〜５重量％含有する肉厚が０．３〜３μｍのプロピレン系樹脂延伸フィルムを表面層（ｃ）とする積層樹脂延伸フィルムであって、裏面材（ＩＩ）の前記表面層（ｃ）側が表面材（Ｉ）に対向している包装材を提供するものである。


【手続補正６】
【補正対象書類名】明細書
【補正対象項目名】０００８
【補正方法】変更
【補正の内容】
【０００８】
【作用】
裏面材（ＩＩ）の表面層（ｃ）には無機微細粉末が０．５〜５重量％と微量に含有されており、表面がブロッキングを防止する程度に粗面となっているので包装材の口開きが容易である。また、表面層の無機微細粉末の含有量は微量であり、かつ、表面層の肉厚が０．３〜３μｍと薄肉であるので、表面材（Ｉ）との溶断シール部の接着強度は、図３に示されるように裏面材（ＩＩ）の中間層（ｂ）との溶着により十分な接着強度を示す。
更に、表面材（Ｉ）および裏面材（ＩＩ）ともに耐水性のあるプロピレン系樹脂をベースとしているので、包装材は耐水性に優れる。


【手続補正７】
【補正対象書類名】明細書
【補正対象項目名】００１５
【補正方法】変更
【補正の内容】
【００１５】
延伸倍率は縦方向、横方向とも４〜１０倍が好ましく、延伸温度は樹脂がホモポリプロピレン（融点１６４〜１６７℃）の場合には１４０〜１６５℃であることが好ましい。
延伸により無機微細粉末、有機フィラーを核に微細なボイドが形成され、基材層（ａ）の不透明度が向上する。
裏面材（ＩＩ）の中間層（ｂ）は、表面材（Ｉ）との融断シール強度が十分となるために無機微細粉末を含有せず、かつ、肉厚が３〜４０μｍ、好ましくは５〜３０μｍであることが必要である。


【手続補正８】
【補正対象書類名】明細書
【補正対象項目名】００１６
【補正方法】変更
【補正の内容】
【００１６】
裏面材（ＩＩ）の表面層（ｃ）は包装体の口開きを容易とするため、及び溶断シール強度を低下させないために無機微細粉末又は有機フィラーの含量を０．５〜５重量％、好ましくは１〜３重量％とし、表面層の肉厚を０．３〜３μｍ、好ましくは０．５〜２μｍとすることが必要である。
裏面材（ＩＩ）の肉厚は、花束の包装体や封筒等の可撓性を要求される分野では３０〜３００μｍ、好ましくは５０〜１５０μｍであり、ブリスターパックなどの分野では３０〜１，０００μｍ、好ましくは８０〜８００μｍである。
裏面材（ＩＩ）の片面、又は両面に下記の組成のプライマー塗工層（ｄ）を設けると包装体形成時のフィルム給排性が向上する。


【手続補正９】
【補正対象書類名】明細書
【補正対象項目名】００１９
【補正方法】変更
【補正の内容】
【００１９】
（ｉｉｉ）  他の疎水性ビニル単量体                      ０〜２０重量％
〔ただし、各式中、Ｒ１  はＨまたはＣＨ３  、Ｒ２  は炭素数１〜１８のアルキル基、Ｒ３  およびＲ４  はそれぞれＨまたは炭素数１〜２のアルキル基、Ａは炭素数２〜６のアルキレン基である。〕
（ｂ’）  ポリエチレンイミン、ポリ（エチレンイミン−尿素）及びポリアミンポリアミドのエチレンイミン付加物、又は、これらのアルキル変性体、アルケニル変性体、ベンジル変性体、もしくは、脂肪族環状炭化水素変性体からなる群より選ばれたポリイミン系化合物：                      ２０〜３００重量部
（ｃ’）  ポリアミンポリアミドのエピクロルヒドリン付加物：                                                    ２０〜３００重量部
の割合で配合された組成物の水溶液を塗布し、乾燥して得られたプライマー塗工層。


【手続補正１０】
【補正対象書類名】明細書
【補正対象項目名】００３５
【補正方法】変更
【補正の内容】
【００３５】
例６
（１）メルトフローレート（ＭＦＲ）１．２ｇ／１０分のポリプロピレン（融点約１６４〜１６７℃）８１重量％に、高密度ポリエチレン７重量％及び平均粒径１．２μｍの焼成シリカ１２重量％を混合した組成物（ａ）を２６５℃の温度に設定した押出機にて混練させた後、シート状に押し出し、更に冷却装置により冷却して、無延伸シートを得た。
そして、このシートを１５２℃の温度にまで再度加熱した後、縦方向５倍の延伸を行って５倍延伸フィルムを得た。


【手続補正１１】
【補正対象書類名】明細書
【補正対象項目名】００５３
【補正方法】変更
【補正の内容】
【００５３】
この袋の溶断シール部より１５ｍｍ幅を断才し、引張スピード３０ｍｍ／分の条件で１８０度剥離試験を行って溶断シール強度を測定したところ、縦方向の溶断シール強度は１，９５０ｇ／１５ｍｍ幅、横方向の溶断シール強度は２，５５０ｇ／１５ｍｍ幅であった。
又、溶断シールの条件を、保持時間５秒、加熱時間約０．８秒と変更した（条件２）ところ、縦方向の溶断シール強度は２，２５０ｇ／１５ｍｍ幅、横方向の溶断シール強度は２，７５０ｇ／１５ｍｍ幅であった。
又、袋の口開きは容易に行うことができた。